【事件の表示】
　特許第２８２９７７８号「防汚塗料組成物」の請求項１ないし２に係る特許に対する特許異議の申立てについて、次のとおり決定する。
【結　論】
　訂正を認める。
　特許第２８２９７７８号の請求項１ないし２に係る特許を維持する。
【理　由】
Ｉ．手続の経緯
　本件特許第２８２９７７８号の請求項１、２に係る発明は、平成２年７月１９日の特許出願であって、平成１０年９月２５日に設定登録がなされ、その後、異議申立人高瀬潔（以下、「申立人１」という。）、異議申立人相沢由美子（以下、「申立人２」という。）より特許異議の申立てがなされ、取消理由通知がなされ、その指定期間内である平成１２年２月２２日に訂正請求がなされた。
　その後、さらに取消理由通知がなされ、その指定期間内である平成１２年７月１３日に訂正請求がなされた。（なお、平成１２年２月２２日付け訂正請求は、取り下げられた。）
　　　　　　　　　　
II.訂正の適否についての判断
１．訂正の目的の適否、新規事項の追加の有無ないし拡張・変更の存否
　平成１２年７月１３日に提出された訂正請求は、本件特許第２８２９７７８号の特許明細書を訂正明細書のとおりに訂正することを求めるものであり、訂正の内容は次のとおりである。
（１）特許請求の範囲の請求項１を次のとおりに訂正する。
「Ａ．ビヒクル樹脂として、
（ａ）式
　　　　　　　　Ｒ１　Ｒ２   
　　　　　　　　│　　│
　　　　　　　−Ｃ − ＣＨ−
　　　　　　　　│
　　　　　　　　Ａ
　　　　　　　　│
　　　　　　　　Ｍ
　　　　　　　　│
 　　　　　　　（Ｌ）ｍ−１　　　　　　　　　　　　　　　　　　　　　　（式中、Ｒ１は水素原子、メチルまたはアルコキシカルボニル基、Ｒ２水素原子またはアルコキシカルボニル基、Ａは末端が酸イオンであるペンダント基、Ｍは遷移金属元素、Ｌは一塩基性有機酸イオン、ｍは金属元素Ｍの原子価である。）で表わされる繰り返し単位５ないし８０重量％；
（ｂ）他のエチレン性不飽和単量体に相当する繰り返し単位９５〜２０重量％を含み、平均分子量が２，０００〜１００，０００である共重合体金属塩と、
Ｂ．前記共重合体金属塩へ配位し得る１級、２級もしくは３級アルキルアミン、環状アルキルアミン、アルキレンジアミン及びアルカノールアミンよりなる群から選ばれたアミン、酢酸、プロピオン酸、イソノナン酸、安息香酸、乳酸、リンゴ酸、クエン酸、酒石酸およびグリシンよりなる群から選ばれた有機酸、またはオクチルアルコール、ドデシルアルコール、ゲラニオールおよびエチレングリコールよりなる群から選ばれたアルコールの少なくとも１配位量と、
Ｃ．亜酸化銅もしくはロダン銅および／または酸化亜鉛を含んでいることを特徴とする防汚塗料組成物。」
　　
（２）明細書第５頁第９ないし１１行（本件特許公報第２頁第４欄第５ないし６行）の「Ｂ．前記共重合体金属塩へ配位結合し得るアミン、有機酸またはアルコールの少なくとも１配位量」を、
「Ｂ．前記共重合体金属塩へ配位し得る１級、２級もしくは３級アルキルアミン、環状アルキルアミン、アルキレンジアミンおよびアルカノールアミンよりなる群から選ばれたアミン、酢酸、プロピオン酸、イソノナン酸、安息香酸、乳酸、リンゴ酸、クエン酸、酒石酸およびグリシンよりなる群から選ばれた有機酸、またはオクチルアルコール、ドデシルアルコール、ゲラニオールおよびエチレングリコールよりなる群から選ばれたアルコールの少なくとも１配位量と、」と訂正する。
（３）明細書第１０頁第１４行（本件特許公報第３頁第５欄第４９ないし５０行）の「ブチルアルコール、」を削除する。
　　　
　上記訂正（１）は、共重合体金属塩へ配位結合し得る「Ｂ成分の化合物」を具体的な化合物に限定するものであるから、特許請求の範囲の滅縮を目的とするものと認められる。
　そして、上記訂正（２）、（３）は、上記訂正（１）により、記載が一致せず不明りょうとなった発明の詳細な説明の記載内容を整合させることを目的とするものであり、明りょうでない記載の釈明に相当する。
　　　　　
　上記各訂正に係る事項は、願書に添付した明細書に記載された事項の範囲内のものであることは明らかであり、実質的に特許請求の範囲を拡張し又は変更するものではない。
　　　　　　　　　
２．独立特許要件の判断
　次に訂正明細書の請求項１、２に係る発明が、特許出願の際独立して特許を受けることができるか否かについて検討する。
（１）引用刊行物に記載された発明
　当審の取消理由で引用した刊行物１（特開昭６２−５７４６４号公報、申立人１が提出の甲第１号証）と刊行物２（特開昭６３−１２８０８４号公報、申立人２が提出の甲第１号証）には、次の事項が記載されている。
(i)刊行物１
（イ）「少なくとも１つの側鎖の末端部に式　
　　　
（式中Ｘは
　 
あるいは
Ｍは亜鉛、銅あるいいはテルル原子；
ｘは１〜２の整数；
Ｒは
　
または
　
からなる群より選ばれる有機酸残基；Ｒ２は一価の有機残基）
で表される基を少なくとも１つ有する樹脂と、該樹脂が可溶な有機溶剤とからなる金属含有樹脂組成物をビヒクルとして含むことを特徴とするポリシング型防汚塗料組成物。」（特許請求の範囲の第５項）
（ロ）「本発明の主目的は、樹脂の側鎖部に加水分解により親水基が生成せられるような基を有し、海水中で適度の加水分解を受け溶出する型の造膜性に優れた樹脂であり、高価で且つ公衆衛生的見地からその使用が望ましくないとされている三有機錫塩に依存せぬ新規な加水分解型樹脂組成物ならびに防汚塗料を提供するにある。」（第３頁右上欄第７ないし１３行）
（ハ）「本発明で用いられる金属種としては少なくとも１つの亜鉛、銅、テルルを含むものであり、必要により周期律表の・・・・・と併用してもよい。」（第６頁右上欄８ないし１５行）
（ニ）「塗料化にさいしては、従来公知の有機、無機系の防汚剤、顔料、溶剤、低分子、高分子可塑剤及び添加剤などが適宜選択され、常法により防汚塗料が作られる。特に漁網用防汚塗料では必要により更に染料等の使用も可能である。」（第７頁左下欄第１ないし５行）
（ホ）第１、２、５、８表には、塗料化に際して、亜酸化銅、ロダン銅、亜鉛華、ジオクチルフタレート、ｎ−ブタノール、キシロールなどを配合することが記載されている。
　　　
(ii)刊行物２
（イ）「酸基を有する基体樹脂と低沸点有機塩基酸の金属塩、但し該金属はアルカリ金属よりイオン化傾向の低い２価以上の金属、および高沸点有機一塩基酸とを、低沸点有機塩基酸を系外に除去しつつ加熱反応せしめて得られる金属含有樹脂組成物をビヒクルとして含むことを特徴とする防汚塗料。」（特許請求の範囲の第１項）
（ロ）「本発明によって得られた樹脂側鎖末端に有機酸の金属エステルを有する樹脂組成物は、加水分解型樹脂として知られる、防汚塗料用樹脂として用いられている高分子トリアルキル錫系と同等の塗膜消耗度を与え、公衆衛生上からも優れた塗料用樹脂組成物である。」（第１３頁右欄第１ないし６行）
（ハ）「本発明の防汚塗料は上記特定方法により得られる樹脂組成物をビヒクルとして含むことを特徴とし、かかる樹脂組成物を含む限り、他の通常の防汚塗料調製に使用せられる任意の構成成分を含有せしめることができる。」（第５頁　右上欄第１ないし６行）
（ニ）第１表には、塗料化に際して、亜酸化銅、ロダン銅、亜鉛華、ロジン、ジオクチルフタレート、ｎ−ブタノールなどを配合することが記載されている。
　　　
（２）特許異議申立人が提出した他の証拠ないし参考資料
（ｉ）申立人１
　甲第２号証（特開昭５６−７００６３号公報）、甲第３号証（特開昭５６−４９７６５号公報）、甲第４号証（特開昭５８−８３０７２号公報）、甲第５号証（特開昭５７−２０７６５７号公報）、甲第６号証（特開昭５７−１３５８７６号公報）
　甲第２、３号証には、トリ有機錫ポリマー型防汚剤と亜酸化銅を併用し、オキシアルキル又はオキシアリールアミンやアルコールを配合することにより、貯蔵安定性の向上した防汚塗料が記載されている。
　甲第４号証には、トリブチル錫高分子化合物と亜酸化銅を併用し、ニトリロ三酢酸やエチレンジアミン四酢酸などの有機酸を配合することにより、貯蔵安定性の向上した防汚塗料が記載されている。
　甲第５号証には、トリ有機錫含有共重合体と銅又は銅化合物を併用し、ニトリロ三酢酸やエチレンジアミン四酢酸などの有機酸を配合することにより、貯蔵安定性の向上した防汚塗料が記載されている。
　甲第６号証には、トリ有機錫含有共重合体と銅又は銅化合物を併用し、多塩基性カルボン酸を配合することにより、貯蔵安定性の向上した防汚塗料が記載されている。
　　
（ii）申立人２
参考資料１（甲第１号証の実施例のまとめ）、参考資料２（甲第１号証の実施例におけるアミン系防汚剤、アルコール・有機酸の構造・分子量一覧）、参考資料３（化学大事典１、６、９巻）　
　参考資料１は、甲第１号証に記載された実施例１ないし４４のデータを一覧にしたものである。
　参考資料２は、甲第１号証に記載された実施例において使用されているアミン系防汚剤、有機酸、アルコールの構造式と分子量を一覧にしたものである。
　参考資料３には、ロジンの主成分がアビエチン酸ないしネオアビエチン酸である有機酸の一種であることが示されている。
　　　
（３）訂正後の請求項１、２に係る発明についての対比・判断
(i)請求項１に係る発明
　請求項１に係る発明と刊行物１、２に記載された発明を対比すると、刊行物１、２には、参考資料１ないし３の記載を参酌すると、防汚染料の成分として遷移金属を含むビヒクル樹脂の記載されていることは認められるが、ビヒクル樹脂の遷移金属に配位結合し得る化合物、即ち、請求項１に係る発明においてＢ成分とされた特定化合物を配合した防汚塗料は記載されておらず、防汚染料に上記特定化合物を配合することを示唆する記載もない。
　また、刊行物１、２には、防汚塗料の成分として、ビヒクル樹脂中の遷移金属に配位結合し得る化合物を配合する目的ないしそれによる効果については一切記載されていないことから、遷移金属に配位結合し得る化合物として、請求項１に係る発明中の特定化合物を、当業者が容易に選択することができたものであるとも結論付けられない。
　　　
　そして、請求項１に係る発明は、遷移金属塩樹脂を含む防汚塗料において、該遷移金属に配位結合し得る化合物として、Ｂ成分の特定化合物を配合することにより、貯蔵安定性にすぐれた防汚塗料組成物が得られるという特許明細書に記載された効果を奏するものと認められる（本件特許公報第２頁第４欄第１１ないし１２行）。
　　　
　したがって、請求項１に係る発明は、刊行物１、２に記載された発明であるとすることはできず、また、刊行物１、２に記載された発明に基いて、当業者が容易に発明をすることができたものであるとも認められない。
　　　
(ii)請求項２に係る発明
　請求項２に係る発明は、請求項１に係る発明の構成を全て備え、かつその構成をさらに限定するものであるから、上記(i)と同様の理由により、刊行物１、２に記載された発明であるとすることはできず、また、刊行物１、２に記載された発明に基いて、当業者が容易に発明をすることができたものであるとも認められない。
　
（４）異議申立人が提出した提出した他の証拠との対比・判断
(i)請求項１に係る発明
  申立人１が提出した甲第２ないし６号証には、ビヒクル樹脂と亜酸化銅などを成分とする防汚塗料において、アミン、アルコール、エチレンジアミン四酢酸などを配合することにより、貯蔵安定性を向上させることができるという効果が記載されているが、該ビヒクル樹脂中の錫は遷移金属元素ではなく、さらにその錫は、トリブチル錫又はトリフェニル錫等の状態で高分子化合物と結合しているものであって、ブチル基やフェニル基等は請求項１に係る発明中にＬとして示された一塩基性有機酸イオンには該当せず、請求項１に係る発明とは安定化の化学的機構が相違する。
　さらに、甲第２ないし６号証には、防汚塗料のビヒクル樹脂において、錫に代えて遷移金属元素を使用することや、錫に結合したブチル基やフェニル基に代えて一塩基性有機酸イオンを採用すること、さらにそれによる効果について記載も示唆もされていない。
　そして、請求項１に係る発明は、防汚塗料における金属成分及び金属に結合する基として、遷移金属元素及び一塩基性有機酸イオンを採用することにより、貯蔵安定性にすぐれた防汚塗料組成物が得られるという特許明細書に記載された効果を奏するものと認められる（本件特許公報第２頁第４欄第１１ないし１２行）。
　
　したがって、請求項１に係る発明は、甲第２ないし６号証に記載された発明であるとすることはできず、また、甲第１ないし６号証に記載された発明に基いて、当業者が容易に発明をすることができたものであるとも認められない。　　　
(ii)請求項２に係る発明
　請求項２に係る発明は、請求項１に係る発明の構成を全て備え、かつその構成をさらに限定するものであるから、上記(i)と同様の理由により、甲第２ないし６号証に記載された発明であるとすることはできず、また、甲第１ないし６号証に記載された発明に基いて、当業者が容易に発明をすることができたものであるとも認められない。
　　
（５）記載不備について
　平成１１年１１月１６日付け取消理由通知において、訂正前の請求項１に記載された「１配位量」なる用語の定義が不明りょうであると指摘したところ、平成１２年２月２２日付け特許異議意見書において、釈明がなされ、そのことは妥当であると判断される。
　したがって、本件特許明細書に関する記載不備は解消された。
　　　
（６）独立特許要件についての結論
　訂正明細書の請求項１、２に記載された事項により特定される発明は、いずれも特許出願の際独立して特許を受けることができない発明であるとすることはできない。
　　　　　　
３．訂正の適否についての結論
　以上のとおりであるから、上記訂正請求は、特許法第１２０条の４第３項において準用する平成６年法律第１１６号による改正前の第１２６条第１項ただし書、第２項ないし第３項の規定に適合するので、当該訂正を認める。
　　　　　　
III.特許異議申立てについての判断
１．本件発明
　請求項１、２に係る発明（以下、まとめて「本件発明」という。）は、訂正明細書の特許請求の範囲の請求項１、２に記載されたとおりのものである
　　　
２．申立て理由の概要
（１）申立人１
　訂正前の請求項１、２に係る発明は、参考資料１ないし３を参酌すれば甲第１号証に記載された発明であるので、訂正前の請求項１、２に係る発明は、特許法第２９条第１項第３号に規定された発明に該当し、また、訂正前の請求項１、２に係る発明は、甲第１ないし６号証に記載された発明に基いて、当業者が容易に発明をすることができたものであるから、訂正前の請求項１、２に係る発明の特許は、取り消されるべきである。
　さらに、本件特許明細書には記載不備があるので、訂正前の請求項１、２に係る発明の特許は、取り消されるべきものである。
　　　　
（２）申立人２
　訂正前の請求項１、２に係る発明は、甲第１号証に記載された発明であるので、訂正前の請求項１、２に係る発明は、特許法第２９条第１項第３号に規定された発明に該当し、また、訂正前の請求項１、２に係る発明は、甲第１号証に記載された発明に基いて、当業者が容易に発明をすることができたものであるから、訂正前の請求項１、２に係る発明の特許は、取り消されるべきである。
　　　
３．申立てについての判断
　本件発明について、申立人１、２が提出した各甲号証に記載された発明ではないこと、さらに各甲号証に記載された事項に基いて当業者が容易に発明をすることができたものでないことは、上記II．２．（３）（４）に述べたとおりである。また、申立人１の記載不備の理由は取消理由で指摘したものと同じであるから、上記II．２．（５）に記載のとおり解消している。
　
４．むすび
　以上のとおりであるから、特許異議申立ての理由及び証拠によっては、請求項１、２に係る発明の特許を取り消すことができない。
　また、他に請求項１、２に係る発明の特許を取り消すべき理由を発見しない。　
　よって、結論のとおり決定する。
【異議決定日】
平成１２年１１月６日（２０００．１１．６）
【訂正の要旨】
訂正の要旨
　下記１の訂正は、共重合体金属塩へ配位結合し得る「Ｂ成分の化合物」を具体的な化合物に限定するものであるから特許請求の範囲の減縮を目的とするものであり、下記２および３の訂正は、特許請求の範囲を訂正することにより不明りょうとなった詳細な説明の記載を明りょうとするものである。
１．請求項１を次のように訂正する
　　【請求項１】
　Ａ．ビヒクル樹脂として、
（ａ）式
（式中、Ｒ１は水素原子、メチルまたはアルコキシカルボニル基、Ｒ２は水素原子またはアルコキシカルボニル基、Ａは末端が酸イオンであるペンダント基、Ｍは遷移金属元素、Ｌは一塩基性有機酸イオン、ｍは金属元素Ｍの原子価である。）で表わされる繰返し単位５ないし８０重量％；
　（ｂ）他のエチレン性不飽和単量体に相当する繰返し単位９５〜２０重量％を含み、平均分子量が２，０００〜１００，０００である共重合体金属塩と、
　Ｂ．前記共重合体金属塩へ配位し得る
１級、２級もしくは３級アルキルアミン、環状アルキルアミン、アルキレンジアミンおよびアルカノールアミンよりなる群から選ばれた
酢酸、プロピオン酸、イソノナン酸、安息香酸、乳酸、リンゴ酸、クエン酸、酒石酸およびグリシンよりなる群から選ばれた
オクチルアルコール、ドデシルアルコール、ゲラニオールおよびエチレングリコールよりなる群から選ばれた
　Ｃ．亜酸化銅もしくはロダン銅および／または酸化亜鉛を含んでいることを特徴とする防汚塗料組成物。
２．明細書５ページ９〜１１行の「Ｂ．前記共重合体金属塩へ配位結合し得るアミン、有機酸またはアルコールの少なくとも１配位量」を、
　「Ｂ．前記共重合体金属塩へ配位結合し得る１級、２級もしくは３級アルキルアミン、環状アルキルアミン、アルキレンジアミンおよびアルカノールアミンよりなる群から選ばれたアミン、酢酸、プロピオン酸、イソノナン酸、安息香酸、乳酸、リンゴ酸、クエン酸、酒石酸およびグリシンよりなる群から選ばれた有機酸、またはオクチルアルコール、ドデシルアルコール、ゲラニオールおよびエチレングリコールよりなる群から選ばれたアルコールの少なくとも１配位量と、」に訂正する。
３．明細書１０ページ１４行の「ブチルアルコール」を削除する。
（５４）【発明の名称】
防汚塗料組成物
（５７）【特許請求の範囲】
　【請求項１】
　Ａ．ビヒクル樹脂として、
　（ａ）式
（式中、Ｒ１は水素原子、メチルまたはアルコキシカルボニル基、Ｒ２は水素原子またはアルコキシカルボニル基、Ａは末端が酸イオンであるペンダント基、Ｍは遷移金属元素、Ｌは一塩基性有機酸イオン、ｍは金属元素Ｍの原子価である。）で表わされる繰返し単位５ないし８０重量％；
　（ｂ）他のエチレン性不飽和単量体に相当する繰返し単位９５〜２０重量％を含み、平均分子量が２，０００〜１００，０００である共重合体金属塩と、
　Ｂ．前記共重合体金属塩へ配位し得る
１級、２級もしくは３級アルキルアミン、環状アルキルアミン、アルキレンジアミンおよびアルカノールアミンよりなる群から選ばれた
酢酸、プロピオン酸、イソノナン酸、安息香酸、乳酸、リンゴ酸、クエン酸、酒石酸およびグリシンよりなる群から選ばれた
オクチルアルコール、ドデシルアルコール、ゲラニオールおよびエチレングリコールよりなる群から選ばれた
　Ｃ．亜酸化銅もしくはロダン銅および／または酸化亜鉛を含んでいることを特徴とする防汚塗料組成物。
　【請求項２】
　前記金属元素Ｍは、ニッケル、コバルト、銅、亜鉛またはマンガンである第１項の防汚塗料組成物。
【発明の詳細な説明】
技術分野
　本発明は、防汚塗料組成物に関する。
本発明の背景
　トリアルキルスズ高分子化合物をビヒクルとする防汚塗料が知られている。この防汚塗料は、防汚剤の溶出量を防汚性を維持する最低レベルに抑え、かつ一定量を長期間にわたり溶出する点ですぐれている。この塗料はビヒクルとして用いるトリアルキルスズ高分子化合物が海水の微アルカリ性雰囲気で加水分解し、スズ化合物を放出するとともに、ビヒクルが水溶化して塗膜が消耗し、そのため塗膜の凹凸が平滑になり、船舶の海水摩擦抵抗を減らして燃料費の節減に寄与する。
　このセルフポリッシング塗料のビヒクル樹脂は、例えばトリブチルスズ（メタ）アタリレートと遊離カルボキシル基を含まないコモノマーとの共重合体である。しかしながらトリアルキルスズの生態系への影響の懸念から、トリアルキルスズ高分子化合物に代わるセルフポリッシング型防汚塗料用ビヒクル樹脂の開発が望まれている。
　本発明者らは、かかる要望を満たす樹脂として、特開昭６２−５７４６４号等において、上のトリブチルスズ（メタ）アタリレート共重合体の代わりに、例えば二価以上の重金属へ（メタ）アクリル酸と他の一塩基性有機酸とがイオン結合によって結合した塩の形の繰返し単位を有する金属含有樹脂を提案した。しかしながらこのような高分子金属塩樹脂は、防汚塗料に含まれる亜酸化銅やロダン銅と反応しゲル化や沈澱を生ずるので貯蔵安定性に乏しい。塗料が酸化亜鉛のような金属酸化物顔料を含んでいる場合でも同様である。
本発明の概要
　本発明は、本発明者らが先に特開昭６２−５７４６４号等において開示した高分子金属塩樹脂を含む防汚塗料組成物へ、該金属塩樹脂へ配位し得るアミン、有機酸またはアルコールの少なくとも１配位量を添加することにより、亜酸化銅もしくはロダン銅および／酸化亜鉛との反応性を制御し、塗料の貯蔵安定性を高めることに成功した。
　従って本発明は、
　Ａ．ビヒクル樹脂として、
　（ａ）式
（式中、Ｒ１は水素原子、メチルまたはアルコキシカルボニル基、Ｒ２は水素原子またはアルコキシカルボニル基、Ａは末端が酸イオンであるペンダント基、Ｍは遷移金属元素、Ｌは一塩基性有機酸イオンであり、ｍは金属元素Ｍの原子価である。）で表わされる繰返し単位５ないし８０重量％；
　（ｂ）ペンダント酸基を有しないエチレン性不飽和単量体に相当する繰返し単位９５〜２０重量％を含み、数平均分子量が２，０００〜１００，０００である共重合体金属塩と、
　Ｂ．前記共重合体金属塩へ配位し得る
１級、２級もしくは３級アルキルアミン、環状アルキルアミン、アルキレンジアミンおよびアルカノールアミンよりなる群から選ばれた
酢酸、プロピオン酸、イソノナン酸、安息香酸、乳酸、リンゴ酸、クエン酸、酒石酸およびグリシンよりなる群から選ばれた
オクチルアルコール、ドデシルアルコール、ゲラニオールおよびエチレングリコールよりなる群から選ばれた
　Ｃ．亜酸化銅もしくはロダン銅および／または酸化亜鉛を含んでいることを特徴とする防汚塗料組成物に関する。
　前記共重合体金属塩をアミン、有機酸またはアルコールで錯体化することにより、銅や亜鉛化合物との反応性がブロックされ、貯蔵安定性にすぐれた防汚塗料組成物が得られる。
好ましい実施態様
　本発明の共重合体金属塩樹脂は種々の方法によって製造することができるが、最初対応するペンダント酸基を有する共重合体を製造し、次いでこれを高分子金属塩とする方法が好ましい。
　ペンダント酸基を有する共重合体は、酸基を有するエチレン性不飽和単量体と、酸基を有しないエチレン性不飽和単量体とを常法により溶液中でラジカル重合して製造することができる。
　酸基としてカルボキシル基を有する単量体の例としては、アクリル酸、メタクリル酸などのほか、マレイン酸モノアルキルエステル、イタコン酸モノアルキルエステル、２−ヒドロキシアルキル（メタ）アタリレートなどのヒドロキシ基含有モノマーとフタル酸、コハク酸、マレイン酸などの二塩基性カルボン酸とのハーフエステルなどがある。
　酸基としてスルホン酸基を有する単量体としては、ｐ−スチレンスルホン酸、２−メチル−２−アクリルアミドプロパンスルホン酸などがある。
　酸基としてリン酸基を有する単量体としては、メタクリル酸アシドホスホキシプロピル、メタクリル酸３−クロロ−２−アシドホスホキシプロピル、メタクリル酸アシドホスホキシエチル等である。
　ペンダント酸基を有しない単量体の例には、エチレン、プロピレン、スチレン、α−メチルスチレン、ビニルトルエン、ｔ−ブチルスチレンなどの炭化水素；メチル（メタ）アタリレート、エチル（メタ）アタリレート、ｎ−ブチル（メタ）アタリレート、２−エチルヘキシル（メタ）アタリレートなどの（メタ）アクリル酸アルキル；２−ヒドロキシエチル（メタ）アタリレート、ヒドロキシプロピル（メタ）アタリレート、ヒドロキシブチル（メタ）アタリレートなどのヒドロキシアルキル（メタ）アタリレート；アクリル酸アミド、メタクリル酸アミドなどのアミド；（メタ）アクリロニトリル；酢酸ビニル、プロピオン酸ビニルなどのビニルエステル；塩化ビニルなどがある。
　ペンダント酸基を有する共重合体と塩を形成すべき金属は遷移金属元素、すなわち長周期周期律表中３Ａないし７Ａ，８および１Ｂ族元素から選ばれる。中でもコバルト、ニッケル、銅、亜鉛およびマンガンが好ましい。
　ペンダント酸基を有する共重合体と遷移金属との高分子金属塩は、ペンダント酸基を有する共重合体またはそのアルカリ金属塩に、少なくとも当量の金属酸化物、水酸化物、塩化物、硫化物、塩基性炭酸塩などの金属化合物と、少なくとも当量の一塩基性有機酸とを同時に反応させるか、ペンダント酸基を有する共重合体に一塩基性有機酸の金属塩を反応させることによって製造することができる。さらに別法として酸基を有する単量体と一塩基性有機酸が同じ金属原子ヘイオン結合した単量体をあらかじめ製造し、該金属塩単量体を酸基を有しない単量体と共重合して製造することもできる。
　ここで使用する一塩基性有機酸の例としては酢酸、プロピオン酸、酪酸、ラウリン酸、ステアリン酸、リノール酸、オレイン酸、ナフテン酸、クロル酢酸、フルオロ酢酸、アビエチン酸、フエノキシ酢酸、吉草酸、ジクロロフェノキシ酢酸、安息香酸、ナフトエ酸などのモノカルボン酸；ベンゼンスルホン酸、ｐ−トルエンスルホン酸、ドデシルベンゼンスルホン酸、ナフタレンスルホン酸、ｐ−フェニルベンゼンスルホン酸などのモノスルホン酸などがある。
　前記高分子金属塩を製造する好ましい一方法は、本発明者らが特開昭６３−１２８００８号に開示した方法である。該方法はペンダント酸基を有する共重合体へ、低沸点一塩基酸の金属塩と、高沸点一塩基酸とを同時に反応させ、同じ金属原子へ共重合体ペンダント酸イオンと高沸点一塩基酸イオンとがイオン結合した高分子金属塩を得る方法である。例えばペンダント酸基含有共重合体ヘジ酢酸銅とナフテン酸を加熱反応させることにより、共重合体のペンダント酸イオンとナフテン酸イオンが銅原子ヘイオン結合した高分子金属塩が得られる。
　このようにして得られる高分子金属塩樹脂を含むワニスへ配位子となる化合物を添加すると前記樹脂は錯体化される。
　このような配位子となる成分は、アミン類、アルコール類、および有機酸類である。
　本発明において使用し得る配位子化合物は単座配位子に限らない。一分子中に同じまたは異なる配位原子複数個を有する二座以上の配位子を使用することもできる。また例えばグリシンのように高分子金属塩を形成する前記一塩基性有機酸イオンが別の配位子となる原子団を持っていてもよい。
　配位子として使用し得る化合物の例としては、モノ−，ジ−およびトリ−ｎ−プロピルアミンのような１級，２級および３級アルキルアミン、ピペリジン、ピペラジンのような環状アルキルアミン、エチレンジアミンのようなアルキレンジアミン、モノ−，ジ−およびトリエタールアミンのようなアルカノールアミン、オクチルアルコール、ゲラニオールのようなアルコール類、エチレングリコールのようなグリコール類、酢酸、プロピオン酸、安息香酸、乳酸、リンゴ酸、クエン酸、酒石酸、グリシンなどのカルボン酸類などである。防汚塗料のビヒクルとして使用するには、配位子自体防汚剤として作用する成分を選択することもできる。これら配位子の量は中心金属１原子あたり少なくとも１配位量以上で多くとも飽和配位量までであり、これにより目的とする安定した塗料を得ることができる。しかし海水中に浸漬している間にクラックやブリスター等の塗膜欠陥が生じない範囲であれば、飽和配位量以上加えてもさしっかえない。この時使用できる量は配位子の種類により異なるが、配位数をｎとし（ｎ−１）×４までである。
　本発明の高分子金属塩樹脂は、金属を結合したペンダント酸基を含む繰返し単位（ａ）を５ないし８０重量％，好ましくは２０ないし７０重量％と、その他のエチレン性不飽和単量体繰返し単位（ｂ）を９５ないし２０重量％，好ましくは８０ないし３０重量％を含む。繰返し単位（ａ）があまり多いと塗膜の消耗速度が速く短期間で消耗し、反対にあまり少ないとセルフポリッシング作用が期待できない。また樹脂の数平均分子量は２，０００〜１００，０００，好ましくは４，０００〜４０，０００である。分子量があまり低いと造膜性が劣り、反対にあまり高いと塗料化が困難となるか塗膜の加水分解性が低下する。　また本発明の樹脂は、それへ結合した金属を０．３〜２０重量％，好ましくは０．５〜１５重量％含むように設計するのが好ましい。
　以下に製造例および実施例によって本発明を詳しく説明する。これらにおいて「部」および「％」は特記しない限り重量基準による。
ペンダント酸基含有樹脂ワニスの製造
製造例１
　攪拌機、還流冷却器、滴下ロートを備えた四口フラスコヘ、キシレン１２０部、ｎ−ブタノール３０部を加え、１１０〜１２０℃に保つ。これヘアクリル酸エチル６０部、アクリル酸２−エチルヘキシル２５部、アクリル酸１５部、アゾビスイソブチロニトリル２部よりなる混合液を３時間を要して滴下し、滴下後２時間同温度に保持する。得られたワニスの固形分は３９．８％，固形分酸価２００ｍｇＫＯＨ／ｇであった。
製造例２
　製造例１と同じフラスコヘ、キシレン１００部およびｎ−ブタノール２０部を仕込み、１００〜１１０℃に保つ。これヘアクリル酸２５．７部、アクリル酸エチル５７．８部、メタクリル酸メチル１６．５部、アゾビスイソブチロニトリル３部よりなる混合液を１時間を要して滴下し、滴下後同温度に２時間保持する。得られたワニスの固形分は３９．６％，樹脂固形分酸価は２００ｍｇＫＯＨ／ｇであった。
製造例３
　製造例１と同じフラスコヘ、キシレン１００部およびｎ−ブタノール２０部を仕込み、１００〜１１０℃に保持する。これヘメタクリル酸７．７部、メタクリル酸メチル６４．４部、アクリル酸２−エチルヘキシル２８部、アゾビスイソブチロニトリル３部よりなる混合液を４時間を要して滴下し、滴下後同温度に２時間保持する。得られたワニスの固形分は３９．８％，固形分酸価は５０ｍｇＫＯＨ／ｇであった。
高分子金属塩ワニスの製造
製造例４
　攪拌機、還流冷却器、デカンターを備えた四口フラスコヘ、製造例１のワニス１００部、ナフテン酸２０部、水酸化銅（ＩＩ）７部を加え、１２０℃へ昇温し、２時間同温度に保持し、この間生成する水（２，５ｇ）を留去した。得られた緑色のワニスＡの固形分は５１．３％，粘度は２．２ポイズであった。ワニスＡの一部をとり、ホワイトスピリットにより樹脂を沈澱させ、螢光Ｘ線法により銅含有量を定量したところ６．８％であった。
製造例５
　製造例４と同じフラスコヘ、製造例２のワニス１００部、酢酸亜鉛（ＩＩ）２５．９部、オレイン酸４０．３部、キシレン１２０部を仕込み、１２０℃に加熱し、反応が進行するにつれ生成する酢酸を溶剤と共に留去する。反応は留出する溶剤中に酢酸が検出されなくなるまで継続した。得られたワニスＢの固形分は５５．３％，粘度はＲ−Ｓであった。
製造例６
　製造例４と同じフラスコヘ、製造例３のワニス１００部、プロピオン酸銅（ＩＩ）７．４部、ナフテン酸１０部、脱イオン水２０部を加え、１００℃に加熱し、反応が進行するにつれ生成するプロピオン酸を水と共に留去した。反応は水およびプロピオン酸が留出しなくなるまで継続した。得られたワニスＣの固形分は５２．３％，粘度はＰであった。
実施例および比較例
　製造例４〜６の共重合体金属塩ワニスＡ，Ｂ，Ｃと、種々の配位子化合物と、亜酸化銅またはロダン銅と、金属酸化物顔料および溶剤を表１に示す割合で調合し、常法により防汚塗料組成物を得た。
塗料の貯蔵安定性試験とその結果
　塗料の貯蔵安定性試験は塗料２５０ｃｃを容量３００ｃｃのガラス容器に密封した後、５０℃で１ケ月間貯蔵した。貯蔵後の塗料状態を調べた結果を表２に示す。